(57)【要約】【課題】十分な造膜性と塗膜特性を備えた塗膜を形成でき、特に、建物の外装壁面や窯業系サイディングボードへの密着性に優れた塗膜を形成することが可能な水性エマルションの提供。【解決手段】コア−シェル構造を有する水性重合体粒子を含む水性エマルションを、水性重合体粒子が、カルボキシル基非含有エチレン性不飽和単量体（ａ１）とカルボキシル基含有エチレン性不飽和単量体（ａ２）を含み、単量体（ａ２）由来のカルボキシル基が中和された、所定のＴｇ及び重量平均分子量の水性重合体Ａからなるシェル層と、カルボキシル基非含有エチレン性不飽和単量体（ｂ１）を含み、所定のＴｇの水性重合体Ｂからなるコア層とのコア−シェル構造を有するものから構成し、且つ、重合体Ａと重合体Ｂとの質量比が０．５／９９．５〜９９．５／０．５、（１）重合体ＢのＴｇ≧重合体ＡのＴｇ、（２）粒子のＴｇ≧粒子のＭＦＴを満たすように構成する。【選択図】なし【特許請求の範囲】
【請求項１】
水系分散媒に、水性重合体粒子を乳化・分散させてなる水性エマルションであって、
前記水性重合体粒子は、２段以上の乳化重合反応により得られるコア−シェル構造を有し、
前記コア−シェル構造は、水性重合体Ａからなるシェル層及び水性重合体Ｂからなるコア層から構成され、
前記シェル層を構成する前記水性重合体Ａは、構成成分としてカルボキシル基非含有エチレン性不飽和単量体（ａ１）を８０．０〜９９．５質量％及びカルボキシル基含有エチレン性不飽和単量体（ａ２）を０．５〜２０.０質量％含むとともに、前記カルボキシル基含有エチレン性不飽和単量体（ａ２）由来のカルボキシル基が中和されてなり、ガラス転移温度が−４０℃〜８０℃で、且つ、重量平均分子量が５０，０００以上であり、
前記コア層を構成する前記水性重合体Ｂは、構成成分としてカルボキシル基非含有エチレン性不飽和単量体（ｂ１）を含み、且つガラス転移温度が０℃〜１２０℃であり、
前記水性重合体Ａと前記水性重合体Ｂとの質量比（水性重合体Ａ／水性重合体Ｂ）は、０．５／９９．５〜９９．５／０．５であり（但し、前記乳化重合反応が３段以上である場合、前記水性重合体Ｂの質量とは前記コア層を構成する水性重合体の合計質量を意味する）、且つ、
下記条件（１）〜（２）を満たすことを特徴とする水性エマルション。
（１）前記コア層を形成する前記水性重合体Ｂのガラス転移温度≧前記シェル層を構成する前記水性重合体Ａのガラス転移温度
（２）前記水性重合体粒子のガラス転移温度≧前記水性重合体粒子の最低造膜温度（但し、前記水性重合体粒子中には造膜助剤を含まない場合）
【請求項２】
前記カルボキシル基非含有エチレン性不飽和単量体（ａ１）は、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及びピペリジル基含有不飽和単量体からなる群から選ばれる１種以上の単量体である請求項１に記載の水性エマルション。
【請求項３】
前記カルボキシル基含有エチレン性不飽和単量体（ａ２）は、（メタ）アクリル酸、無水マレイン酸、及びイタコン酸からなる群から選ばれる１種以上の単量体である請求項１又は２に記載の水性エマルション。
【請求項４】
形成された塗膜の透水量が１，５００（ｍｌ／ｍ2・２４ｈ）未満である請求項１〜３に記載の水性エマルション。
【請求項５】
２段以上の乳化重合反応によって、水系分散媒にコア−シェル構造を有する水性重合体粒子が乳化・分散された水性エマルションを得る水性エマルションの製造方法であって、
１段目の乳化重合反応として、水系分散媒中で、カルボキシル基非含有エチレン性不飽和単量体（ａ１）を８０．０〜９９．５質量％及びカルボキシル基含有エチレン性不飽和単量体（ａ２）を０．５〜２０．０質量％含む単量体の混合物を乳化重合反応させるとともに、前記１段目の乳化重合反応中、及び／又は前記１段目の乳化重合反応後に、塩基性化合物によって前記カルボキシル基含有エチレン性不飽和単量体（ａ２）由来のカルボキシル基を中和させることによって、前記水性重合体粒子の前記コア−シェル構造のシェル層を構成する水性重合体Ａを得る工程と、
２段目の乳化重合反応として、前記シェル層を構成する前記水性重合体Ａの存在下、カルボキシル基非含有エチレン性不飽和単量体（ｂ１）を含む単量体の混合物を乳化重合反応させて、前記水性重合体粒子の前記コア−シェル構造のコア層を構成する水性重合体Ｂを得る工程と、
必要に応じて、３段目以降の乳化重合反応として、前記２段目の乳化重合反応を繰り返して、前記水性重合体粒子の前記コア−シェル構造の３段目以降のコア層を構成する水性重合体を得る工程と、を含み、
前記１段目の乳化重合反応により得られる前記シェル層を構成する前記水性重合体Ａは、そのガラス転移温度が−４０℃〜８０℃で、且つ、その重量平均分子量が５０，０００以上であって、前記カルボキシル基の中和後に可溶化されずに乳白色エマルションを形成するものであり、
前記２段目以降の乳化重合反応により得られる前記水性重合体Ｂは、いずれも、そのガラス転移温度が０℃〜１２０℃であり、
前記水性重合体Ａと前記水性重合体Ｂとの質量比（水性重合体Ａ／水性重合体Ｂ）は、０．５／９９．５〜９９．５／０．５であり（但し、前記乳化重合反応が３段以上である場合、前記水性重合体Ｂの質量とは前記コア層を構成する水性重合体の合計質量を意味する）、且つ
下記条件（１）〜（２）を満たすことを特徴とする水性エマルションの製造方法。
（１）前記コア層を形成する前記水性重合体Ｂのガラス転移温度≧前記シェル層を構成する前記水性重合体Ａのガラス転移温度
（２）前記水性重合体粒子のガラス転移温度≧前記水性重合体粒子の最低造膜温度（但し、前記水性重合体粒子中には造膜助剤を含まない場合）
【請求項６】
さらに、条件（３）前記シェル層を構成する前記水性重合体Ａのカルボキシル基を中和した後のｐＨが５．０〜１０．０であり、且つ中和後の吸光度が中和前の吸光度に対して９９.５〜４０％の比率であること、を満たす請求項５に記載の水性エマルションの製造方法。
【請求項７】
前記カルボキシル基非含有エチレン性不飽和単量体（ａ１）は、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及びピペリジル基含有不飽和単量体からなる群から選ばれる１種以上の単量体である請求項５又は６に記載の水性エマルションの製造方法。
【請求項８】
前記カルボキシル基含有エチレン性不飽和単量体（ａ２）は、（メタ）アクリル酸、無水マレイン酸、及びイタコン酸からなる群から選ばれる１種以上の単量体である請求項５〜７のいずれか１項に記載の水性エマルションの製造方法。
【請求項９】
前記塩基性化合物は、アミン系化合物（アミノアルコール及びアンモニアを含む）、水酸化ナトリウム、並びに水酸化カリウムからなる群から選ばれる１種以上の化合物である請求項５〜８のいずれかに１項に記載の水性エマルションの製造方法。
【請求項１０】
請求項１〜４のいずれか１項に記載の水性エマルション、又は請求項５〜９のいずれか１項に記載の水性エマルションの製造方法により得られた水性エマルションを用いて形成された、そのフィルムの透水量が、１，５００（ｍｌ／ｍ2・２４ｈ）未満であることを特徴とする水性コーティング剤フィルム。
【発明の詳細な説明】
【技術分野】
【０００１】
本発明は、水性エマルション、その製造方法及びこれを用いた水性コーティング剤フィルムに関する。さらに詳しくは、製造時安定性、造膜性及び塗膜特性（特に、密着性、耐水性、耐温水性、耐透水性）に優れた水性エマルション、その製造方法及びこれを用いた水性コーティング剤フィルムに関する。
【背景技術】
【０００２】
近年、環境保全や安全性などの観点から、ＶＯＣ（揮発性有機化合物）を低減する動きが高まっており、塗料においても、従来の溶剤系から水性のものへの移行がなされてきている。しかしながら、従来の水性エマルションを用いた水性塗料は、造膜性や塗膜特性（耐水性・耐温水性・耐透水性・耐透湿性・密着性・耐ブロッキング性・耐候性・耐凍害性）等が不十分であった。
【０００３】
上記の問題点を解決する塗料として、例えば、コア−シェル構造を有するアルコキシシラン基含有エマルションであって、コア部に比べてシェル部のガラス転移温度を高くしたエマルションを含有する水性塗料が提案されている（例えば、特許文献１、２参照）。また、疎水性微粒子とともに、アクリル酸エステルおよびカルボキシル基含有不飽和単量体を共重合した後、アルカリ中和することで水媒体への溶解を可能にした（可溶化を実現した）水溶性樹脂（高分子乳化剤）を含有するエマルションが提案されている（例えば、特許文献３参照）。
【０００４】
しかしながら、上記した技術には、下記のような問題があった。すなわち、特許文献１及び２で提案されたものは、耐ブロッキング性や耐汚染性は改善されるものの、その最低造膜温度が高くなるため、造膜性が低下し、形成された塗膜も硬く脆弱となり、耐透水性や耐凍害性等も低下する。そのため、十分な塗膜特性を得るには大量の有機溶剤が必要となり、環境保全や安全性の点で問題がある。特許文献３で提案されたものは、特に無機質建材等の下地基材への含浸密着性は優れるものの、低分子である水溶性樹脂を使用しているため、耐水性に問題があり、また耐透水性も目標レベルまでには到達していない。
【０００５】
水性塗料の造膜は、水性塗料中に含まれる水性重合体粒子の凝集、融合により行われるため、使用環境や乾燥温度に対応し造膜性を制御する必要があり、具体的には、水性重合体粒子の最低造膜温度（以下、ＭＦＴと記載）を制御する必要がある。ＭＦＴとは、水性重合体粒子を含むエマルションが水の蒸発に伴って変形して塗膜を形成するために必要な温度を意味し、おおよそ水性重合体粒子のガラス転移温度（以下、Ｔｇと記載）に相当するものである。一般に、ＭＦＴが低い方が低温でも造膜するため、塗工する際に扱いやすいが、Ｔｇの低い水性重合体粒子を含む水性エマルションは、塗膜のＴｇが低くなり、耐ブロッキング性や耐汚染性といった十分な塗膜特性を得ることができない。そのため、造膜性と塗膜特性を両立させ得る水性塗料の開発が求められていた。
【０００６】
造膜性と塗膜特性を両立させ得る水性塗料として、Ｔｇが５０℃以上の高Ｔｇ成分とガラス転移温度が４０℃以下の低Ｔｇ成分からなる水性樹脂分散体であって、ＭＦＴが重合性単量体の計算Ｔｇより１０℃以上低いことを特徴とする水性樹脂分散体が提案されている（例えば、特許文献４参照）。しかしながら、特許文献４で提案されたものは、ＭＦＴを低くすることで僅かながら造膜性は向上するものの、耐透水性・耐透湿性は特には向上しないため、実用化するには必ずしも十分ではなかった。
【先行技術文献】
【特許文献】
【０００７】
【特許文献１】特開２００２−６９３６５号公報
【特許文献２】特開２００８−１０１１４０号公報
【特許文献３】特開２００６−２４１４２７号公報
【特許文献４】特開２００８−６３５６７号公報
【発明の概要】
【発明が解決しようとする課題】
【０００８】
従って、本発明の目的は、優れた造膜性と塗膜特性（特に、密着性、耐水性、耐温水性、耐透水性）を備えた塗膜として形成されることが可能な水性エマルションであって、特に、建物の外装壁面や窯業系サイディングボードへの密着性、耐透水性に優れた塗膜として形成されることが可能な水性エマルションを提供することである。
【課題を解決するための手段】
【０００９】
上記目的を達成するため、本発明によって以下の水性エマルション、その製造方法及びこれを用いた水性コーティング剤フィルムが提供される。
［１］水系分散媒に、水性重合体粒子を乳化・分散させてなる水性エマルションであって、前記水性重合体粒子は、２段以上の乳化重合反応により得られるコア−シェル構造を有し、前記コア−シェル構造は、水性重合体Ａからなるシェル層及び水性重合体Ｂからなるコア層から構成され、前記シェル層を構成する前記水性重合体Ａは、構成成分としてカルボキシル基非含有エチレン性不飽和単量体（ａ１）を８０．０〜９９．５質量％及びカルボキシル基含有エチレン性不飽和単量体（ａ２）を０．５〜２０．０質量％含むとともに、前記カルボキシル基含有エチレン性不飽和単量体（ａ２）由来のカルボキシル基が重合段階において中和されてなり、且つガラス転移温度が−４０℃〜８０℃で、且つ、重量平均分子量が５０，０００以上であり、前記コア層を構成する前記水性重合体Ｂは、構成成分としてカルボキシル基非含有エチレン性不飽和単量体（ｂ１）を含み、且つガラス転移温度が０℃〜１２０℃であり、前記水性重合体Ａと前記水性重合体Ｂとの質量比（水性重合体Ａ／水性重合体Ｂ）は、０．５／９９．５〜９９．５／０．５であり（但し、前記乳化重合反応が３段以上である場合、前記水性重合体Ｂの質量とは前記コア層を構成する水性重合体の合計質量を意味する）、且つ、下記条件（１）〜（２）を満たすことを特徴とする水性エマルション。
（１）前記コア層を形成する前記水性重合体Ｂのガラス転移温度≧前記シェル層を構成する前記水性重合体Ａのガラス転移温度
（２）前記水性重合体粒子のガラス転移温度≧前記水性重合体粒子の最低造膜温度（但し、前記水性重合体粒子中には造膜助剤を含まない場合）
【００１０】
［２］カルボキシル基非含有エチレン性不飽和単量体（ａ１）は、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及びピペリジル基含有不飽和単量体からなる群から選ばれる１種以上の単量体である［１］に記載の水性エマルション。
［３］カルボキシル基含有エチレン性不飽和単量体（ａ２）は、（メタ）アクリル酸、無水マレイン酸、及びイタコン酸からなる群から選ばれる１種以上の単量体である［１］又は［２］に記載の水性エマルション。
［４］形成された塗膜の透水量が１，５００（ｍｌ／ｍ2・２４ｈ）未満である［１］〜［３］に記載の水性エマルション。
【００１１】
［５］２段以上の乳化重合反応によって、水系分散媒にコア−シェル構造を有する水性重合体粒子が乳化・分散された水性エマルションを得る水性エマルションの製造方法であって、１段目の乳化重合反応として、水系分散媒中で、カルボキシル基非含有エチレン性不飽和単量体（ａ１）を８０．０〜９９．５質量％及びカルボキシル基含有エチレン性不飽和単量体（ａ２）を０．５〜２０．０質量％含む単量体の混合物を乳化重合反応させるとともに、前記１段目の乳化重合反応中、及び／又は前記１段目の乳化重合反応後に、塩基性化合物によって前記カルボキシル基含有エチレン性不飽和単量体（ａ２）由来のカルボキシル基を中和させることによって、前記水性重合体粒子の前記コア−シェル構造のシェル層を構成する水性重合体Ａを得る工程と、２段目の乳化重合反応として、前記シェル層を構成する前記水性重合体Ａの存在下、カルボキシル基非含有エチレン性不飽和単量体（ｂ１）を含む単量体の混合物を乳化重合反応させて、前記水性重合体粒子の前記コア−シェル構造のコア層を構成する水性重合体Ｂを得る工程と、必要に応じて、３段目以降の乳化重合反応として、前記２段目の乳化重合反応を繰り返して、前記水性重合体粒子の前記コア−シェル構造の３段目以降のコア層を構成する水性重合体を得る工程と、を含み、前記１段目の乳化重合反応により得られる前記シェル層を構成する前記水性重合体Ａは、そのガラス転移温度が−４０℃〜８０℃で、且つ、その重量平均分子量が５０，０００以上であって、前記カルボキシル基の中和後に可溶化されずに乳白色エマルションを形成するものであり、前記２段目以降の乳化重合反応により得られる前記水性重合体Ｂは、いずれも、そのガラス転移温度が０℃〜１２０℃であり、前記水性重合体Ａと前記水性重合体Ｂとの質量比（水性重合体Ａ／水性重合体Ｂ）は、０．５／９９．５〜９９．５／０．５であり（但し、前記乳化重合反応が３段以上である場合、前記水性重合体Ｂの質量とは前記コア層を構成する水性重合体の合計質量を意味する）、且つ下記条件（１）〜（２）を満たすことを特徴とする水性エマルションの製造方法。
（１）前記コア層を形成する前記水性重合体Ｂのガラス転移温度≧前記シェル層を構成する前記水性重合体Ａのガラス転移温度
（２）前記水性重合体粒子のガラス転移温度≧前記水性重合体粒子の最低造膜温度（但し、前記水性重合体粒子中には造膜助剤を含まない場合）
【００１２】
［６］さらに、条件（３）前記シェル層を構成する前記水性重合体Ａのカルボキシル基を中和した後のｐＨが５．０〜１０．０であり、且つ中和後の吸光度が中和前の吸光度に対して９９．５〜４０％の比率であること、を満たす［５］に記載の水性エマルションの製造方法。
［７］カルボキシル基非含有エチレン性不飽和単量体（ａ１）は、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及びピペリジル基含有不飽和単量体からなる群から選ばれる１種以上の単量体である［５］又は［６］に記載の水性エマルションの製造方法。
［８］カルボキシル基含有エチレン性不飽和単量体（ａ２）は、（メタ）アクリル酸、無水マレイン酸、及びイタコン酸からなる群から選ばれる１種以上の単量体である［５］〜［７］のいずれか１つに記載の水性エマルションの製造方法。
［９］塩基性化合物は、アミン系化合物（アミノアルコール及びアンモニアを含む）、水酸化ナトリウム、並びに水酸化カリウムからなる群から選ばれる１種以上の化合物である［５］〜［８］のいずれか１つに記載の水性エマルションの製造方法。
【００１３】
［１０］［１］〜［４］のいずれか１つに記載の水性エマルション、又は［５］〜［９］のいずれかに１つ記載の水性エマルションの製造方法により得られた水性エマルションを用いて形成された、そのフィルムの透水量が、１，５００（ｍｌ／ｍ2・２４ｈ）未満であることを特徴とする水性コーティング剤フィルム。
【発明の効果】
【００１４】
本発明によれば、優れた造膜性と塗膜特性（特に、密着性、耐水性、耐温水性、耐透水性）を備えた塗膜として形成されることが可能な水性エマルションであって、特に、建物の外装壁面や窯業系サイディングボードへの密着性に優れた塗膜として形成されることが可能な水性エマルションを提供することができる。
【図面の簡単な説明】
【００１５】
【図１】実施例及び比較例で得られた水性エマルションの、Ｔｇに対するＭＦＴ（℃）の関係を示すグラフである。
【発明を実施するための形態】
【００１６】
以下、本発明の水性エマルション及びその製造方法を、その実施の形態によってさらに詳しく説明する。なお、本発明の特許請求の範囲および明細書における「（メタ）アクリル」という用語は、「アクリル」および「メタクリル」の双方を意味し、また、「（メタ）アクリレート」という用語は、「アクリレート」および「メタクリレート」の双方を意味する。
【００１７】
Ｉ．水性エマルション
本実施の形態の水性エマルションは、水系分散媒に、水性重合体粒子を乳化・分散させてなる水性エマルションであって、上記水性重合体粒子は、２段以上の乳化重合反応により得られるコア−シェル構造を有し、上記コア−シェル構造は、水性重合体Ａからなるシェル層及び水性重合体Ｂからなるコア層から構成されることを特徴とする。そして、上記シェル層を構成する水性重合体Ａは、構成成分としてカルボキシル基非含有エチレン性不飽和単量体（ａ１）を８０．０〜９９．５質量％及びカルボキシル基含有エチレン性不飽和単量体（ａ２）を０．５〜２０．０質量％含むとともに、カルボキシル基含有エチレン性不飽和単量体（ａ２）由来のカルボキシル基が中和されてなり、ガラス転移温度が−４０℃〜８０℃で、且つ、重量平均分子量が５０，０００以上であることを特徴とする。そして、上記コア層を構成する水性重合体Ｂは、構成成分としてカルボキシル基非含有エチレン性不飽和単量体（ｂ１）を含み、且つガラス転移温度が０℃〜１２０℃であることを特徴とする。上記したコア−シェル構造を有する水性重合体粒子は、シェル層を構成する水性重合体Ａとコア層を構成する水性重合体Ｂとの質量比（水性重合体Ａ／水性重合体Ｂ）が、０．５／９９．５〜９９．５／０．５であり（但し、乳化重合反応が３段以上である場合、水性重合体Ｂの質量とはコア層を構成する水性重合体の合計質量を意味する）、且つ下記条件（１）〜（２）を満たすことを特徴とする。
（１）コア層を形成する水性重合体Ｂのガラス転移温度≧シェル層を構成する水性重合体Ａのガラス転移温度
（２）水性重合体粒子のガラス転移温度≧水性重合体粒子の最低造膜温度（但し、水性重合体粒子中には造膜助剤を含まない場合）
以下、本実施の形態の水性エマルションの、各構成成分、特性及び用途について具体的に説明する。
【００１８】
［１．水性重合体粒子］
本実施の形態の水性重合体粒子は、２段以上の乳化重合反応により得られるコア−シェル構造を有することを特徴とする。そして、上記コア−シェル構造は、後述する水性重合体Ａからなるシェル層及び後述する水性重合体Ｂからなるコア層から構成されることを特徴とする。本実施の形態の水性重合体粒子が特定のコア−シェル構造を有すると、本実施の形態の水性エマルションによって形成された塗膜は、耐水性、耐温水性、耐透水性、耐透湿性、密着性、耐ブロッキング性、耐候性、耐凍害性といった塗膜特性や造膜性に優れ、なかでも特に、密着性、耐水性、耐温水性、耐透水性に優れたものとなる。その理由の詳細については、後述する。
【００１９】
（シェル層を構成する水性重合体Ａ）
シェル層を構成する水性重合体Ａは、構成成分としてカルボキシル基非含有エチレン性不飽和単量体（ａ１）を８０．０〜９９．５質量％及びカルボキシル基含有エチレン性不飽和単量体（ａ２）を０．５〜２０．０質量％含むことが必要である。水性重合体Ａ中のカルボキシル基非含有エチレン性不飽和単量体（ａ１）の含有割合が９９．５質量％を超えると、後述するコア層を構成する水性重合体Ｂを重合する際の重合液の安定性が低下し、得られる水性エマルション中に水性重合体粒子の凝集物が生じる。一方、水性重合体Ａ中のカルボキシル基非含有エチレン性不飽和単量体（ａ１）の含有割合が８０.０質量％未満であると、最終的に得られる水性エマルションによって形成される塗膜の耐水性が低下する。また、水性重合体Ａ中の上記カルボキシル基含有エチレン性不飽和単量体（ａ２）の含有割合が０．５質量％未満であると、コア層を構成する水性重合体Ｂを重合する際の重合液の安定性が低下し、充分な製造安定性を得ることができないだけでなく、得られる水性エマルション中に重合体粒子の凝集物が生じる。一方、上記カルボキシル基含有エチレン性不飽和単量体（ａ２）の含有割合が２０．０質量％より多い場合には、最終的に得られる水性エマルションによって形成される塗膜の耐水性や耐温水性が低下する。
【００２０】
上記カルボキシル基非含有エチレン性不飽和単量体（ａ１）としては、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及ピペリジル基含有不飽和単量体からなる群から選ばれる１種以上の単量体であることが好ましい。アルキル基の炭素数が１〜１２である（メタ）アクリル酸アルキルエステル単量体（環状アルキルエステルも含む）としては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルへキシル（メタ）アクリレート、ラウリル（メタ）アクリレート、ステアリル（メタ）アクリレート、シクロヘキシル（メタ）アクリレートなどを挙げることができ、ビニル基含有不飽和単量体としては、例えば、スチレン、α−メチルスチレン、ｐ−メチルスチレン、ｔ−メチルスチレン、クロルスチレン、ベンジルアクリレート、ビニルトルエン、アクリロニトリル、メタクリロニトリル、酢酸ビニル、バーサチック酸ビニルなどを挙げることができ、水酸基含有不飽和単量体としては、例えば、２−ヒドロキシエチル（メタ）アクリレート、２−ヒドロキシプロピル（メタ）アクリレート、グリセロール（メタ）モノアクリレートなどを挙げることができ、アミド基含有不飽和単量体としては、例えば、（メタ）アクリルアミド、Ｎ−メチル（メタ）アクリルアミド、Ｎ−ｎ−ブチル（メタ）アクリルアミド、Ｎ−ｉ−プロピル（メタ）アクリルアミド、Ｎ−ｔ−ブチル（メタ）アクリルアミド、Ｎ，Ｎ−ジメチル（メタ）アクリルアミド、ジアセトン（メタ）アクリルアミド、Ｎ−メチロール（メタ）アクリルアミドなどを挙げることができ、アルコキシシリル基含有不飽和単量体としては、例えば、ビニルトリメトキシシラン、３-メタクリロキシプロピルトリメトキシシランなどを挙げることができ、ピペリジル基含有不飽和単量体としては、例えば、１，２，２，６，６−ペンタメチル−４−ピペリジルメタクリレート、２，２，６，６−テトラメチル−４−ピペリジルメタクリレートなどを挙げることができ、これらの群から選ばれる１種以上を用いることができる。
【００２１】
上記カルボキシル基含有エチレン性不飽和単量体（ａ２）としては、例えば、（メタ）アクリル酸、無水マレイン酸、及びイタコン酸などを挙げることができ、これらの群から選ばれる１種以上を用いることができる。
【００２２】
シェル層を構成する水性重合体Ａは、カルボキシル基含有エチレン性不飽和単量体（ａ２）由来のカルボキシル基が、重合段階において、中和されていることが必要である。カルボキシル基が未中和であると粒子表面へのカルボン酸の配向が弱いため、本実施の形態の水性エマルションを用いて形成された塗膜は、十分な耐透水性や耐透湿性を得ることができない。
【００２３】
上記カルボキシル基含有エチレン性不飽和単量体（ａ２）由来のカルボキシル基を中和する際に使用される化合物としては、従来から中和に用いられるものであれば問題なく使用することができるが、特に、塩基性化合物を用いることが好ましい。上記塩基性化合物としては、アミン系化合物［例えば、アンモニア、トリエチルアミン、トリメチルアミン、ブチルアミンなどのアルキルアミン類；２−ジメチルアミノエタノール、ジエタノールアミン、ジメチルエタノールアミン、トリエタノールアミン、アミノメチルプロパノールなどのアルコールアミン（アミノアルコール）類；モルホリン等］、水酸化ナトリウム及び水酸化カリウムなどを挙げることができる。
【００２４】
上記のようにして得られる水性重合体Ａは、そのガラス転移温度が−４０℃〜８０℃であることが必要である。上記水性重合体Ａのガラス転移温度が−４０℃未満であると、水性重合体粒子表面が軟質過ぎるため耐ブロッキング性や耐汚染性に問題が生じ、一方、８０℃を超えると、水性重合体粒子表面が硬質過ぎるために多量の造膜助剤量が必要となる上、凍害性にも問題が生じてしまう。
【００２５】
また、上記のようにして得られる水性重合体Ａは、通常、その重量平均分子量が５０，０００以上である。上記水性重合体Ａの重量平均分子量が５０，０００未満であると、シェル層の耐水性が低下してしまい、得られる水性エマルションによって形成される塗膜の耐透水性や耐水性が低下することがある。
【００２６】
（コア層を構成する水性重合体Ｂ）
水性重合体Ｂは、本実施の形態の水性エマルションに含まれるコア−シェル構造を有する水性重合体粒子のコア層を構成するものである。上記コア層を構成する水性重合体Ｂは、構成成分としてカルボキシル基非含有エチレン性不飽和単量体（ｂ１）を含むことが必要である。上記カルボキシル基非含有エチレン性不飽和単量体（ｂ１）としては、水性重合体Ａの構成成分であるカルボキシル基非含有エチレン性不飽和単量体（ａ１）と同様の化合物を挙げることができる。また、コア層を構成する水性重合体Ｂは、構成成分として、水性重合体Ａの構成成分であるカルボキシル基含有エチレン性不飽和単量体（ａ２）をさらに含むことができる。
【００２７】
上記コア層を構成する水性重合体Ｂは、そのガラス転移温度が０℃〜１２０℃であることが必要である。コア層を構成する水性重合体Ｂのガラス転移温度が０℃未満であると、水性重合体粒子のトータルガラス転移温度が低くなり、耐ブロッキング性や耐汚染性に問題が生じ、一方、１２０℃を超えると、水性重合体粒子のガラス転移温度が部分的に高くなり過ぎてしまい、塗膜の脆弱性に問題が生じる。
【００２８】
１段目の乳化重合反応により得られる水性重合体Ａと２段目以降の乳化重合反応により得られる水性重合体Ｂの質量比は、（水性重合体Ａ／水性重合体Ｂ）は、０．５／９９．５〜９９．５／０．５であることが必要である。但し、上記乳化重合反応が３段以上である場合、上記水性重合体Ｂの質量とは２段目以降の乳化重合反応により得られるコア層を構成する水性重合体の合計質量を意味する。１段目の乳化重合に使用する水性重合体Ａの割合が９９．５質量％を超えると、水性エマルションによって形成される塗膜の耐水性が低下する。一方、水性重合体Ａの割合が０．５質量％未満であると、２段目以降の乳化重合反応の際に用いる水性重合体Ａを含む乳化重合液の安定性が悪くなり、最終的に得られる水性エマルション中に水性重合体粒子の凝集物を生じやすくなり、また、水性エマルションによって形成される塗膜の強度が低下したり、造膜性不良による凍害性が低下する場合がある。
【００２９】
（水性重合体粒子の物性）
上述した水性重合体Ａからなるシェル層と水性重合体Ｂからなるコア層から構成されたコア−シェル構造を有する水性重合体粒子は、下記条件（１）〜（２）を満たすことが必要である。
（１）コア層を形成する水性重合体Ｂのガラス転移温度（Ｔｇ）≧シェル層を構成する水性重合体Ａのガラス転移温度（Ｔｇ）
（２）水性重合体粒子のガラス転移温度（Ｔｇ）≧水性重合体粒子の最低造膜温度（ＭＦＴ）（但し、水性重合体粒子中には造膜助剤を含まない場合）
【００３０】
水性エマルション中の水性重合体粒子が上記の要件を満たすことにより、本実施の形態の水性エマルションによって形成された塗膜は、優れた塗膜特性（特に、密着性・耐水性・耐温水性・耐透水性）を有するものとなる。その理由については、後述する。
【００３１】
［２．水系分散媒］
本実施の形態の水性エマルションは、水系分散媒に、上記した水性重合体粒子を乳化・分散させてなることを特徴とする。上記水系分散媒としては、例えば、水、水にアルコール（例えば、メタノール、エタノールなど）を混合した混合溶媒、アルコールやグリコールエーテル類などの水溶性溶剤を挙げることができ、これらの群から選ばれる１種以上を使用することができる。
【００３２】
［３．乳化・分散］
また、本実施の形態の水性エマルションは、上記した水系分散媒に、上記した水性重合体粒子を乳化・分散させてなることを特徴とする。水性重合体粒子を乳化・分散させる方法としては、例えば、公知の乳化重合反応を挙げることができる。
【００３３】
［４．その他の成分］
本実施の形態の範囲内であれば、１段目及び／又は２段目以降の乳化重合反応の際に界面活性剤や、重合開始剤を使用してもよい。界面活性剤としては、例えば、オレイン酸ナトリウム、ラウリル硫酸ナトリウム、アルキルベンゼンスルホン酸塩、ラウリル硫酸アルキルベンゼンスルホン酸塩、アルキルナフタレンスルホン酸塩、アルカンスルホン酸塩、ジアルキルスルホコハク酸塩、アルキルリン酸エステル塩、ナフタレンスルホン酸ホルマリン縮合物、ポリオキシエチレンアルキルフェニルエーテル硫酸エステル塩、ポリオキシエチレンアルキル硫酸エステル塩などを挙げることができ、これらの群から選ばれる１種以上を使用することができる。上記界面活性剤としては、分子中にラジカル重合性の不飽和基を１個以上有する反応性界面活性剤を含んでいてもよい。１段目及び／又は２段目の乳化重合時に使用する界面活性剤の使用割合は、水性重合体粒子を構成する全単量体１００質量部に対して０．３〜１５．０質量部であることが好ましい。その使用量が０．３質量部より少ない場合は、１段目及び／又は２段目の乳化重合時の重合液の安定性が低下したり、重合体粒子の凝集物が生じることがある。一方、その使用量が１５．０質量部より多い場合は、得られた水性エマルションによって形成される塗膜の耐水性が低下することがある。
【００３４】
また、重合開始剤としては、ラジカル重合を開始する能力を有するものであれば特に制限はなく、例えば、水溶性重合開始剤、油溶性重合開始剤等を挙げることができる。具体的な水溶性重合開始剤としては、過硫酸アンモニウム、過硫酸カリウム、過硫酸ナトリウム、２，２−アゾビス（２−アミジノプロパン）ジヒドロクロリド等の従来既知の水溶性重合開始剤を挙げることができる。これらの水溶性重合開始剤は、熱分解系重合開始剤として単独で使用することもできるし、これらの水溶性重合開始剤や油溶性重合開始剤を酸化剤とし、これとともに種々の還元剤と組み合わせてレドックス系重合開始剤として使用することもできる。
【００３５】
水溶性重合開始剤を熱分解系水溶性重合開始剤として単独で使用する場合、その使用量は、水性重合体粒子を構成する全単量体１００質量部に対して０．０１〜５．０質量部であることが好ましい。水溶性重合開始剤の使用量が０．０１質量部より少ない場合は、１段目及び／又は２段目の乳化重合時に反応が完結せずに未反応の単量体（モノマー）が残留する可能性がある。一方、その使用量が５．０質量部より多い場合は、得られた本実施の形態の水性エマルションによって形成される塗膜の耐水性・耐温水性が低下することがある。
【００３６】
一方、水溶性重合開始剤や油溶性開始剤を酸化剤とし、これとともに種々の還元剤を組み合わせて、レドックス系重合開始剤として使用することにより、乳化重合速度を促進したり、低温で乳化重合反応を行うことが容易になる。レドックス系重合開始剤として上記の重合開始剤と組み合わせて使用する還元剤としては、例えば、アスコルビン酸、酒石酸、クエン酸等の金属塩等の還元性有機化合物、チオ硫酸ナトリウム、亜硫酸ナトリウム、重亜硫酸ナトリウム等の還元性無機化合物等を挙げることができる。上記したレドックス系重合開始剤を構成する酸化剤及び還元剤は、水性重合体粒子を構成する全単量体１００質量部に対して、それぞれ０．０１〜５．０質量部、及び０．０１〜５．０質量部であることが好ましい。なお、レドックス系重合開始剤を用いるレドックス系重合の場合、水溶性重合開始剤を熱分解系水溶性重合開始剤として用いる熱分解系重合に比べてより、高分子量の重合体（ポリマー）を生成することができるため、これにより得られる本実施の形態の水性エマルションを用いて形成された塗膜は、より優れた耐ブロッキング性、耐水性、耐温水性、耐透水性及び耐候性を示すものとなるため好ましい。
【００３７】
なお、上記した重合開始剤を用いて重合する際の重合温度は、各重合開始剤の分解温度以上とすることが好ましい。例えば、水溶性重合開始剤である過酸化物系重合開始剤では、通常７０〜９０℃とすればよく、また、上記したレドックス系重合開始剤の場合では、４０〜９０℃とすればよい。また、重合時間は特に制限されないが、通常２〜２４時間とすればよい。
【００３８】
［５．特性］
本実施の形態の水性エマルションは、優れた塗膜特性（特に、密着性・耐水性・耐温水性・耐透水性）を有するものとなる。特に、本実施の形態の水性エマルションは、これを水性のコーティング剤として用いて形成されたフィルムの後述する評価試験で測定された透水量を１，５００（ｍｌ／ｍ2・２４ｈ）未満とすることができ、耐透水性に優れたものとすることができる。その理由について、以下説明する。本実施の形態の水性エマルションは、上述したように、２段以上の乳化重合反応により得ることができるが、１段目の重合により得られる水性重合体Ａは、１段目の乳化重合反応中、及び／又は１段目の乳化重合反応後に、塩基性化合物等によってカルボキシル基含有エチレン性不飽和単量体（ａ２）由来のカルボキシル基が中和されることにより、表面酸価が高く親水性なものとなる。水性重合体Ａに比べて、２段目以降の乳化重合反応で使用する単量体は疎水性であるため、水性重合体Ａの中に容易に入り込むことができ、上記単量体は水性重合体Ａの内部で重合されて水性重合体Ｂとなり、本発明の水性重合体粒子が得られる。こうして得られた水性重合体粒子のＭＦＴは、水性重合体Ａの組成に依存し、水性重合体Ａの組成が硬いものであればＭＦＴは高くなり、柔らかいものであればＭＦＴは低くなるといった傾向がある。一方、２段目以降の乳化重合反応により得られる水性重合体Ｂに、水性重合体粒子のＭＦＴは影響されない。そのため、シェル層を構成する水性重合体Ａの組成を柔らかい組成となるように設計すれば、２段目以降の乳化重合反応により得られる水性重合体Ｂの組成が硬かったり、水性重合体粒子の組成が全体で硬かったとしても、最終的に得られる水性重合体粒子のＭＦＴを低くすることが可能となる。このようなＭＦＴの低い水性重合体粒子が乳化・分散された水性エマルションは、全体では硬い組成であっても、十分な造膜性と塗膜特性（特に、密着性・耐水性・耐温水性・耐透水性）を備え、様々な用途へ適用することができる。
【００３９】
［６．用途］
本実施の形態の水性エマルションは、上記の特性を有することから、例えば、一般接着剤、粘着剤、コーティング剤、住宅用の建材、塗料、土木・繊維・紙などの加工、鋼板処理、フィルムコーティング処理等に用いることができ、特に、本実施の形態の水性エマルションは、密着性、耐水性、耐温水性・耐ブロッキング性・耐透水性・耐候性やコストメリットに優れているため、無機質材料外装建材として優れた効果が期待される。
【００４０】
上記したような水性のコーティング剤は、本実施の形態の水性エマルション単独でも十分に実用に足るものであるが、本実施の形態により得られる水性エマルション中に含まれる水性重合体粒子１００質量部に対し、必要に応じて、０〜２０質量部の造膜助剤と０〜３００質量部の顔料と、を含有することで、より優れたものとなる。
【００４１】
また、上記のような水性のコーティング剤は、本実施の形態により得られる水性エマルションとともに塗布することで、優れた無機質材料外装建材を提供することができる。このような無機質材料外装建材としては、例えば、いわゆる湿式工法及び乾式工法で使用される建物の外装用のコーティング剤や建物の外装用の塗料のような外装用塗料などを挙げることができる。
【００４２】
また、上記の建物の外装用コーティング剤とは、いわゆる乾式工法で使用されるものであり、例えば、窯業系サイディングボードのような、主原料としてセメント質原料および繊維質原料を成型し、養生・硬化させた外壁の仕上げなどに使用するシーラー剤（インラインシーラーも含む）やエナメル・クリアートップ剤を挙げることができる。本実施の形態により得られる水性エマルションをシーラー剤として用いた場合には、造膜性の向上、耐ブロッキング性の向上、耐透水性の向上、塗膜強度の向上、造膜助剤量の低減といった効果が得られるため好ましい。一方、エナメル・クリアートップ剤として用いた場合には、耐候性が向上するとともに、原価は安いものの耐候性に不利に働くので従来あまり使用することができなかったスチレン（スチレン樹脂）を、水性エマルションの構成成分として水性重合体粒子の内部に入れることができ、耐候性とコストダウンの両立を図れるため好ましい。
【００４３】
また、上記の建物の外装用（特に外装壁面用）の塗料とは、本実施の形態の水性エマルションとモルタルなどの材料を混ぜ合わせて下地や旧塗膜下地などの上に用いる、いわゆる湿式工法で使用する塗料である。本実施の形態により得られる水性エマルションを外装用の塗料として用いた場合には、建物の下地材や上塗り塗料との密着性の向上、耐水性の向上といった効果が得られるため好ましい。
【００４４】
II．水性エマルションの製造方法
本実施の形態の水性エマルションの製造方法は、２段以上の乳化重合反応によって、水系分散媒にコア−シェル構造を有する水性重合体粒子が乳化・分散された水性エマルションを得る水性エマルションの製造方法であることを特徴とする。具体的には、１段目の乳化重合反応として、水系分散媒中で、カルボキシル基非含有エチレン性不飽和単量体（ａ１）を８０．０〜９９．５質量％及びカルボキシル基含有エチレン性不飽和単量体（ａ２）を０．５〜２０．０質量％含む単量体の混合物を乳化重合反応させるとともに、１段目の乳化重合反応中、及び／又は１段目の乳化重合反応後に、塩基性化合物によってカルボキシル基含有エチレン性不飽和単量体（ａ２）由来のカルボキシル基を中和させることによって、水性重合体粒子のコア−シェル構造のシェル層を構成する水性重合体Ａを得る工程（以下、「水性重合体Ａを得る工程」という）を有することを特徴とする。さらに、２段目の乳化重合反応として、シェル層を構成する水性重合体Ａの存在下、カルボキシル基非含有エチレン性不飽和単量体（ｂ１）を含む単量体の混合物を乳化重合反応させて、水性重合体粒子のコア−シェル構造のコア層を構成する水性重合体Ｂを得る工程と、必要に応じて、３段目以降の乳化重合反応として、２段目の乳化重合反応を繰り返して、水性重合体粒子のコア−シェル構造の３段目以降のコア層を構成する水性重合体を得る工程（以下、「水性重合体Ｂを得る工程」という）と、を含むことを特徴とする。１段目の乳化重合反応により得られるシェル層を構成する水性重合体Ａは、そのガラス転移温度が−４０℃〜８０℃で、且つ、その重量平均分子量が５０，０００以上であって、カルボキシル基の中和後に可溶化されずに乳白色エマルションを形成するものであり、２段目以降の乳化重合反応により得られる水性重合体Ｂは、いずれも、そのガラス転移温度が０℃〜１２０℃であり、水性重合体Ａと水性重合体Ｂとの質量比（水性重合体Ａ／水性重合体Ｂ）は、０．５／９９．５〜９９．５／０．５であり（但し、乳化重合反応が３段以上である場合、水性重合体Ｂの質量とはコア層を構成する水性重合体の合計質量を意味する）、且つ下記条件（１）〜（２）を満たすことを特徴とする。好ましくは、さらに下記条件（３）を満たすことを特徴とする。
（１）コア層を形成する水性重合体Ｂのガラス転移温度≧シェル層を構成する水性重合体Ａのガラス転移温度
（２）水性重合体粒子のガラス転移温度≧水性重合体粒子の最低造膜温度（但し、水性重合体粒子中には造膜助剤を含まない場合）
（３）前記シェル層を構成する前記水性重合体Ａのカルボキシル基を中和した後のｐＨが５．０〜１０．０であり、且つ中和後の吸光度が中和前の吸光度に対して９９.５〜４０％の比率であること
以下、本実施の形態の水性エマルションの製造方法の各工程について、具体的に説明する。
【００４５】
［１．水性重合体Ａを得る工程］
本実施の形態の水性エマルションの製造方法においては、１段目の乳化重合反応として、カルボキシル基非含有エチレン性不飽和単量体（ａ１）とカルボキシル基含有エチレン性不飽和単量体（ａ２）とを含む単量体の混合物を乳化重合反応させるとともに、１段目の乳化重合反応中、及び／又は１段目の乳化重合反応後に、塩基性化合物によってカルボキシル基含有エチレン性不飽和単量体（ａ２）由来のカルボキシル基を中和させることで、シェル層を構成する水性重合体Ａを含む乳白色エマルションを得ることを必要とする。なお、１段目の乳化重合反応に際しては、全ての単量体を重合させることは必須ではなく、単量体の全てが重合する以前（プレ重合状態）に次の工程に移行してもよい。
【００４６】
本実施の形態の水性エマルションの製造方法の１段目の乳化重合反応において使用する、カルボキシル基非含有エチレン性不飽和単量体（ａ１）は、アルキル基の炭素数が１〜１２である（メタ）アクリル酸アルキルエステル単量体（環状アルキルエステルも含む）、ビニル基含有単量体、水酸基含有不飽和単量体、アミド基含有不飽和単量体、アルコキシシリル基含有不飽和単量体、及びピペリジル基含有不飽和単量体からなる群から選ばれる１種以上の単量体であることが好ましい。これらの具体的な例及び使用量の詳細については先に説明したので、省略する。
【００４７】
本実施の形態の水性エマルションの製造方法の１段目の乳化重合反応において使用する、カルボキシル基含有エチレン性不飽和単量体（ａ２）は、（メタ）アクリル酸、無水マレイン酸、及びイタコン酸からなる群から選ばれる１種以上の単量体であることが好ましい。これらの具体的な例及び使用量の詳細については先に説明したので、省略する。
【００４８】
このようにして得られた水性重合体Ａは、そのガラス転移温度が−４０℃〜８０℃で、且つ、その重量平均分子量が５０，０００以上であることを必要とする。
【００４９】
本実施の形態の水性エマルションの製造方法の１段目の乳化重合反応中、及び／又は１段目の乳化重合反応後において塩基性化合物を使用することにより、上記カルボキシル基含有エチレン性不飽和単量体（ａ２）由来のカルボキシル基を中和して、親水性を有する水性重合体Ａを得ることができる。水性重合体Ａの構成成分であるカルボキシル基含有エチレン性不飽和単量体（ａ２）由来のカルボキシル基を中和することで、水性重合体Ａは、親水性部と疎水性部を有する１種の高分子乳化剤的な働きをすることができる。このような水性重合体Ａを含む乳化重合液を、後述するコア層を構成する水性重合体Ｂの乳化重合反応の際に用いることにより、反応をより安定に行うことができる。そして、シェル層を構成する水性重合体Ａの有するカルボキシル基が中和されていると、粒子表面へのカルボン酸の配向が強くなるため、本実施の形態の水性エマルションの製造方法により得られた水性エマルションを用いて形成された塗膜は、耐透水性や耐透湿性に優れたものとなる。
【００５０】
上記塩基性化合物は、例えば、アミン系化合物（アミノアルコール及びアンモニアを含む）、水酸化ナトリウム、並びに水酸化カリウムからなる群から選ばれる１種以上の化合物であることが好ましい。アミン系化合物の具体的なものとしては、先に説明したものを挙げることができる。上記塩基性化合物の使用量は、中和後の乳化重合液のｐＨが５．０〜１０．０になるような量が好ましい。ｐＨが５．０〜１０．０の範囲内であれば、コア層を構成する水性重合体Ｂの乳化重合反応を安定に行うことができる。
【００５１】
上記塩基性化合物により中和され得られた水性重合体Ａを含む乳化重合液は、可溶化しない乳白色のエマルション重合体（アルカリ膨潤中和体）であることを特徴とする。水性重合体Ａが、中和後に溶解し水溶性樹脂溶液となってしてしまうと、シェル層の耐水性が低下してしまい、得られる水性エマルションによって形成される塗膜の耐透水性や耐水性が低下することがある。また、１段目の乳化重合反応に連鎖移動剤を使用した場合には、中和後に得られる水性重合体Ａは可溶化し、水性樹脂溶液となり易いため、１段目の乳化重合反応には連鎖移動剤を使用しないことが好ましいが、水性重合体Ａが可溶化しない範囲（吸光度比９９．５〜４０．０％）であれば連鎖移動剤を使用してもよい。
【００５２】
さらに、上記の塩基性化合物で中和され得られた水性重合体Ａを含む乳化重合液の吸光度が、中和前の乳化重合液の吸光度に対して９９．５〜４０％（吸光度比）であることが好ましい。該吸光度比が４０％より低い場合、最終的に得られる水性エマルションにより形成される塗膜の耐水性が低下する。吸光度比が上記の範囲であると、水性重合体Ａを含む乳化重合液は可溶化しない乳白色エマルションとなる。なお、吸光度比は下記の式から求める。
吸光度比（％）＝１段目の乳化重合液（アンモニア水による中和後）／１段目の乳化重合液（アンモニア水による中和前）×１００
【００５３】
［２．水性重合体Ｂを得る工程］
本実施の形態の水性エマルションの製造方法は、上記したようにしてシェル層を構成する水性重合体Ａを得た後、２段目の乳化重合反応として、水性重合体Ａの存在下、カルボキシル基非含有エチレン性不飽和単量体（ｂ１）を含む単量体の混合物を乳化重合反応させて、水性重合体粒子のコア−シェル構造のコア層を構成する水性重合体Ｂを重合し、必要に応じて、３段目以降の乳化重合反応として、上記した２段目の乳化重合反応を繰り返して、水性重合体粒子のコア−シェル構造の３段目以降のコア層を構成する水性重合体を重合することで、水性重合体粒子を得ることを必要とする。以下、２段目の乳化重合反応により得られた水性重合体Ｂと、３段目以降の乳化重合反応により得られた水性重合体をまとめて「水性重合体Ｂ」と呼び、これらを得る乳化重合反応をまとめて「２段目以降の乳化重合反応」と呼ぶ。なお、２段目以降の乳化重合に際しては、全ての単量体を重合させることは必須ではなく、単量体の全てが重合する以前（プレ重合状態）に次の工程に移行してもよい。
【００５４】
本実施の形態の水性エマルションの製造方法の２段目以降の乳化重合反応において使用する、カルボキシル基非含有エチレン性不飽和単量体（ｂ１）としては、先に説明したカルボキシル基非含有エチレン性不飽和単量体（ａ１）と同様の化合物を挙げることができる。また、他の単量体成分として、先に説明したカルボキシル基含有エチレン性不飽和単量体（ａ２）を使用することができる。
【００５５】
このようにして得られた水性重合体Ｂは、いずれも、そのガラス転移温度が０℃〜１２０℃であることを特徴とする。
【００５６】
また、本実施の形態の水性エマルションの製造方法においては、水性重合体Ａと水性重合体Ｂとの質量比（水性重合体Ａ／水性重合体Ｂ）は、０．５／９９．５〜９９．５／０．５であることを必要とする。但し、乳化重合反応が３段以上である場合、水性重合体Ｂの質量とはコア層を構成する水性重合体の合計質量を意味する。
【００５７】
また、本実施の形態の水性エマルションの製造方法においては、下記条件（１）〜（２）を満たすことを必要とし、さらに下記条件（３）を満たすことが好ましい。
（１）コア層を形成する水性重合体Ｂのガラス転移温度≧シェル層を構成する水性重合体Ａのガラス転移温度
（２）水性重合体粒子のガラス転移温度≧水性重合体粒子の最低造膜温度（但し、水性重合体粒子中には造膜助剤を含まない場合）
（３）前記シェル層を構成する前記水性重合体Ａのカルボキシル基を中和した後のｐＨが５．０〜１０．０であり、且つ中和後の吸光度が中和前の吸光度に対して９９.５〜４０％の比率であること
【００５８】
III．水性コーティング剤フィルム
本実施の形態の水性コーティング剤フィルムは、上記した本実施の形態の水性エマルション、又は上記した本実施の形態の水性エマルションの製造方法により得られた水性エマルションを用いて形成された、そのフィルムの透水量が、１，５００（ｍｌ／ｍ2・２４ｈ）未満であることを特徴とする。フィルムの透水量が上記を満たすことで、耐透水性に優れたものを提供することが可能となる。その理由については、先に説明したので、省略する。
【実施例】
【００５９】
次に実施例および比較例を挙げて本発明の水性エマルション及びその製造方法をさらに具体的に説明する。なお、文中「部」および「％」とあるのは質量基準である。
【００６０】
［実施例１］
（水性重合体Ａを含む乳白色エマルションの作製）
イオン交換水１４．７部、乳化剤として、ポリオキシエチレンアルキルエーテル硫酸ナトリウム（花王社製、商品名：ラテムルＥ−１１８Ｂ）３．４部、ポリオキシアルキレンアルケニルエーテル硫酸アンモニウム（花王社製、商品名：ラテムルＰＤ−１０４）４．４部と共に、（ａ１）成分として、２−ヒドロキシエチルアクリレート（共栄社化学社製、商品名：ライトエステルＨＯＡ）０．９７部、２−エチルヘキシルアクリレート１９．４２部、メチルメタクリレート４．８５部、スチレン９．７１部、（ａ２）成分として、アクリル酸（１００％）１．９４部を秤量して攪拌し、水性重合体Ａを構成する単量体を混合した乳化混合液（１）を調製した。
【００６１】
攪拌機、還流冷却器、温度計、滴下装置および窒素ガス導入管を装備した反応装置に、イオン交換水６７．３部およびポリオキシエチレンアルキルエーテル硫酸ナトリウム（花王社製、商品名：ラテムルＥ−１１８Ｂ）０．４部を仕込み、反応装置内の空気を窒素ガスに置換した後、攪拌しながら上記装置の内温を８０℃に加温した。ついで、反応装置内に５％過硫酸アンモニウム（三菱ガス化学社製、商品名：過硫酸アンモニウム）４．０部を添加した後、直ちに先に調製した乳化混合液（１）と５％過硫酸アンモニウム２．０部を１．５時間かけて滴下した。そして、滴下終了３０分後、アンモニア水（２５％）を１．５部添加した後、８０℃にて３０分間放置し、水性重合体Ａを含む乳白色のエマルションを得た。
【００６２】
（水性重合体粒子を含む水性エマルションの作製）
次に、イオン交換水２４．６部、乳化剤として、ポリオキシエチレンアルキルエーテル硫酸ナトリウム（花王社製、商品名：ラテムルＥ−１１８Ｂ）６．２部、ポリオキシアルキレンアルケニルエーテル硫酸アンモニウム（花王社製、商品名：ラテムルＰＤ−１０４）８．１部と共に、（ｂ１）成分として、２−エチルヘキシルアクリレート４．８６部、スチレン５８．２５部を秤量して攪拌し、水性重合体Ｂを構成する単量体を混合した乳化混合液（２）を調製した。
【００６３】
そして、乳化混合液（１）の滴下終了から６０分後に、上記で調製した乳化混合液（２）と５％過硫酸アンモニウム２．０部を３．０時間かけて装置内に滴下した。そして、上記装置の内温を８０℃に保ちながら、更に３時間反応を行なった後、内温を室温まで冷却し、コア−シェル構造を有する水性重合体粒子を含む実施例１の水性エマルションを得た。得られた水性エマルションは、分析の結果、粘度７００ｍＰａ・ｓ／２５℃、固形分４４．０％、ｐＨ８．５であり、平均粒子径は１５０ｎｍであった。
【００６４】
［実施例２〜６］
実施例１における単量体構成成分（ａ１、ａ２、ｂ１）、添加剤の配合量を、表１に記載のものに変更した以外は、実施例１と同様にして、実施例２〜６の水性エマルションを作製した。但し、多段乳化重合であるため単量体比率に応じて、重合開始剤や界面活性剤量を各々分割して用いた。得られた実施例２〜６の水性エマルションの単量体構成成分および特数値を、実施例１の水性エマルションの単量体構成成分および特数値と共に表１に示した。なお、得られた水性エマルションの粘度、固形分、ｐＨ及び平均粒子径は、実施例１とほぼ同等となるように調整した。
【００６５】
［比較例１〜４］
実施例１における単量体構成成分（ａ１、ａ２、ｂ１）、添加剤、中和剤の使用量及び中和剤を使用するタイミング等を表１に記載のものに変更した以外、実施例１と同様にして、比較例１〜４の水性エマルションを作製した。但し、多段乳化重合であるため単量体比率に応じて、重合開始剤や界面活性剤量を各々分割して用いた。得られた比較例１〜４水性エマルションの単量体構成成分および特数値を、実施例１の水性エマルションの単量体構成成分および特数値と共に表１に示した。
【００６６】
2015166428.tif 000002
【００６７】
2015166428.tif 000003
【００６８】
2015166428.tif 000004
【００６９】
［評価］
実施例１〜６及び比較例１〜４にて作製した水性エマルションを用い、表２〜５に記載の配合でそれぞれのサンプルを調製し、これを用いて、後述する評価試験［耐温水性試験、密着性試験、耐透水性試験（以上、乾式工法用）、密着性試験、耐水性・密着性試験（以上、湿式工法用）］を行った。
１．評価用サンプルの調製
実施例１〜６及び比較例１〜４にて作製した水性エマルションを用い、表２の配合表にて乾式工法の耐温水性試験用の外装塗料水性コーティング剤のサンプルを調製し、表３にて乾式工法の密着性試験用の外装塗料水性コーティング剤のサンプルを調製し、表４の配合表にて乾式工法の耐透水試験用の外装塗料水性コーティング剤のサンプルを調製し、表５の配合表にて湿式工法の耐水性・密着性試験用の外装塗料水性コーティング剤のサンプルを調製した。
【００７０】
2015166428.tif 000005
【００７１】
2015166428.tif 000006
【００７２】
2015166428.tif 000007
【００７３】
表４中のミルベース１は、以下に示す割合で配合したものを使用した。なお、ミルベースとは、顔料、溶剤、添加物などを攪拌し混合したものをいう。
※ミルベース１処方（合計１００.０部）
水                                                                  ３０．０部
分散剤：デモールＥＰ（花王ケミカル社製）                              ２．０部
重質炭酸カルシウム：重質炭酸カルシウムＲ（丸尾カルシウム社製）      ４８．７部
二酸化チタン：ＣＲ−５７（石原産業社製）                            １８．３部
消泡剤：アデカネートＢ−１８７（ＡＤＥＫＡ社製）                      ０．５部
アンモニア水（２５％）                                                ０．５部
【００７４】
2015166428.tif 000008
【００７５】
表５中のミルベース２は、以下に示す割合で配合したものを使用した。
※ミルベース２処方（合計１００．０部）
水                                                                  ２９．０部
分散剤：ＳＭＡ−１４４０Ｈ（サートマー・ジャパン社製）              １０．０部
二酸化チタン：ＣＲ−５７（石原産業社製）                            ４０．０部
重質炭酸カルシウム：重質炭酸カルシウム（丸尾カルシウム社製）        ２０．０部
消泡剤：アデカネートＢ−１８７（ＡＤＥＫＡ社製）                      ０．５部
アンモニア水（２５％）                                                ０．５部
【００７６】
２．耐温水性試験（乾式工法）
表２で調製した実施例及び比較例の外装塗料用水性コーティング剤のサンプルをガラス板に１００μＷＥＴ／ｍ2となるように塗布した後、１００℃の熱風循環機にて１０分間乾燥し、ガラス板上にコーティング膜を作製した。そして、ガラス板及びコーティング膜の温度が室温に戻った後、これを温水（６０℃）に浸漬して２４時間放置した。そして、温水に浸漬してから２４時間後のコーティング膜表面のΔＥ値を測定し、以下の基準で評価した。なお、○〜△を合格とし、×は不合格点とした。
＜評価基準＞
○：コーティング膜のΔＥ値は０〜３未満であった。
△：コーティング膜のΔＥ値は３以上１０未満であった。
×：コーティング膜のΔＥ値は１０以上であった。
【００７７】
３．密着性試験（乾式工法）
表３で調製した実施例及び比較例の外装塗料用水性コーティング剤のサンプルを１０％となるように水で希釈した後、スポンジロールコーターを用いてスレート板に１５０μＷＥＴ／ｍ2塗布後、１００℃の熱風循環機にて１５分間乾燥し、試料塗膜が形成された試料を作製した。そして、試料の温度が室温に戻った後、これを用いてＪＩＳ  Ａ５４２２に準拠した方法で、塗膜はく離面積率（％）Ｐを求め、評価した。なお、以下の式より算出される塗膜はく離面積率（％）が５％未満のものを合格とし、それ以上のものは不合格とした。
Ｐ（塗膜はく離面積率（％））＝Ｓ２（塗膜のはく離面積（ｍｍ2））／Ｓ１（付着させたテープ面積（ｍｍ2））×１００
【００７８】
４．耐透水性試験（乾式工法）
表４で調製した実施例及び比較例の外装塗料用水性コーティング剤のサンプルを１０％となるように水で希釈して、スポンジロールコーターを用いてサイディングボードに１５０ｇＷＥＴ／ｍ2塗布後、１００℃の熱風循環機にて１５分間乾燥し、塗膜が形成されたボード試料を作製した。そして、そのボード試料を、ＪＩＳ  Ａ５４２２に準拠した方法で減水高さを求め、更に２４時間後の透水量（ｍｌ／ｍ2・２４ｈ）を求めた。なお、１，５００（ｍｌ／ｍ2・２４ｈ）未満を合格とし、１，５００（ｍｌ／ｍ2・２４ｈ）以上のものを不合格とした。
【００７９】
５．密着性試験（湿式工法）
予め、フレキシブル板（ＪＩＳ  Ａ５４３０準拠）に「一液浸透シーラー」（日本ペイント社製）を１００ｇＷＥＴ／ｍ2塗布し、２３℃×５０％の雰囲気下に２４時間放置したものを用意した。そして、表５で調製した実施例及び比較例の外装塗料用コーティング剤のサンプルを、先でシーラー処理したフレキシブル板に１５０ｇＷＥＴ／ｍ2となるように塗布した後、２３℃×５０％の雰囲気下にて７日間養生し、密着性試験板を作製した。そして、ＪＩＳ  Ｋ５６００−５−６（クロスカット法）に準拠した方法で、以下の６段階にて評価を行った。なお、分類０〜分類１を合格とし、分類２以下を不合格とした。
【００８０】
＜評価基準＞
・分類０：どの格子の目にも剥れがなかった。
・分類１：カットの交差点の塗膜の小さな剥れがあり、クロスカット部分の剥れは５％以下であった。
・分類２：塗膜がカットの縁に沿って及び／又は交差点で剥れがあり、クロスカット部分の剥れは５％を超えて１５％未満であった。
・分類３：塗膜がカットの縁に沿って全面的に大剥れを生じ、クロスカット部分の剥れは１５％以上３５％未満であった。
・分類４：塗膜がカットの縁に沿って全面的に大剥れを生じ、クロスカット部分の剥れは３５％以上であった。
・分類５：分類４以上の剥れがあった。
【００８１】
６．耐水性・密着性試験（湿式工法）
予めフレキシブル板（ＪＩＳ  Ａ５４３０準拠）に「一液浸透シーラー」（日本ペイント社製）を１００ｇＷＥＴ／ｍ2となるように塗布した後、２３℃×５０％の雰囲気下に２４時間放置したものを用意した。そして、表５で調製した実施例及び比較例の外装塗料用コーティング剤のサンプルを上記したシーラー処理したフレキシブル板に１５０ｇＷＥＴ／ｍ2となるように塗布した後、２３℃×５０％の雰囲気下にて７日間養生し、耐水性・密着性試験板を作製した。その後、上記試験板を２０℃の水に７日間没水した。そして、取り出して水洗後３０分以内に、塗膜表面の状態を観察し、下記基準により、目視にて評価した。なお、◎、○を合格とし、△以下を不合格とした。
【００８２】
＜評価基準＞
◎：水に浸した塗膜に、膨れ、剥れ、割れ等はなかった。
○：水に浸した塗膜に、面積５％未満の膨れ、剥れ、割れ等があった。
△：水に浸した塗膜に、面積５％以上２０％未満の膨れ、剥れ、割れ等があった。
×：水に浸した塗膜に、面積２０％以上の膨れ、剥れ、割れ等があった。
【００８３】
2015166428.tif 000009
【産業上の利用可能性】
【００８４】
本発明によれば、優れた造膜性と塗膜特性を備えた塗膜を形成することが可能な水性エマルションであって、特に、建物の外装壁面や窯業系サイディングボードへの密着性に優れた塗膜として形成されることが可能な水性エマルションが提供される。特に、本発明の水性エマルションは、塗膜が形成された場合に優れた密着性、耐水性、耐温水性、耐透水性を示すため、建物の外装壁面用や窯業系サイディングボード用のシーラー剤、エナメル・クリアートップ剤、塗料として有用である。
【図１】
2015166428.tif 000010